(57)【特許請求の範囲】
【請求項１】
水酸化バリウム水溶液と、水溶性チタン錯体の水溶液と、水酸化ナトリウム水溶液と、アミン化合物と、有機カルボン酸とを混合して溶液を得て、前記溶液を加熱して合成すること、及び
前記溶液において、バリウム１モルに対するアミン化合物のモル数が２以上１６以下であり、バリウム１モルに対する有機カルボン酸のモル数が２以上８以下であること、
を特徴とするチタン酸バリウムナノ結晶の製造方法。
【請求項２】
前記水溶性チタン錯体が、チタニウムビス（アンモニウムラクテート）ジヒドロキシドであることを特徴とする請求項１に記載のチタン酸バリウムナノ結晶の製造方法。
【請求項３】
前記アミン化合物がｔｅｒｔ−ブチルアミンであり、前記有機カルボン酸がオレイン酸であることを特徴とする請求項１又は２に記載のチタン酸バリウムナノ結晶の製造方法。
【請求項４】
前記溶液において、前記水酸化ナトリウムの濃度が１ｍｏｌ／Ｌ以上２ｍｏｌ／Ｌ以下であることを特徴とする請求項１から３の何れか一項に記載のチタン酸バリウムナノ結晶の製造方法。
【請求項５】
前記溶液において、アミン化合物のモル数と有機カルボン酸のモル数とが等しいか、又はアミン化合物のモル数が有機カルボン酸のモル数よりも大きいことを特徴とする請求項１から４の何れか一項に記載のチタン酸バリウムナノ結晶の製造方法。
【請求項６】
前記溶液において、バリウムと有機カルボン酸とのモル比（バリウム：有機カルボン酸）が１：８であり、バリウム１モルに対するアミン化合物のモル数が８以上１６以下であることを特徴とする請求項５に記載のチタン酸バリウムナノ結晶の製造方法。
【請求項７】
前記加熱を、１５０℃以上２４０℃以下の温度で、かつ１時間以上８０時間以下の間実施することを特徴とする請求項１から６の何れか一項に記載のチタン酸バリウムナノ結晶の製造方法。
【請求項８】
前記合成の後、前記溶液を遠心分離して沈殿物を回収することを特徴とする請求項１から７の何れか一項に記載のチタン酸バリウムナノ結晶の製造方法。
【発明の詳細な説明】
【技術分野】
【０００１】
本発明はチタン酸バリウムナノ結晶の製造方法に関し、特に、単分散性を有し、微細であり、かつ六面体状の構造を有するチタン酸バリウムナノ結晶の製造方法に関する。
【背景技術】
【０００２】
チタン酸バリウム（BaTiO3）は強誘電体材料として知られており、高い比誘電率を有することから積層コンデンサなどに使用されている。また、最近では、高い圧電特性も報告されている。近年の電子デバイスの微細化に伴い、積層コンデンサの小型大容量化が進んでおり、そのような状況の下では使用されるチタン酸バリウム粒子の形態及び粒径に対しても様々な要求がある。チタン酸バリウムナノ結晶は、単分散性を有し、微細であり、かつ制御された六面体状の構造を有する非常に興味深い材料である
【０００３】
チタン酸バリウムに関しては、焼結法、水熱法、又はゾル−ゲル法などの方法を用いた合成例が報告されている。例えば、非特許文献１には、温度１３５℃の水熱条件下において脂肪酸金属塩の熱分解によりチタン酸バリウムナノ結晶を合成する方法が報告されている。また、非特許文献２には、チタン酸ストロンチウムナノ結晶を合成する方法が報告されている。
【先行技術文献】
【非特許文献】
【０００４】
【非特許文献１】S. Adireddy, C. Lin, B. Cao, W. Zhou, and G. Caruntu, Chem. Mater., 22, 1946-1948 (2010)
【非特許文献２】K. Fujinami, K. Katagiri, J. Kamiya, T. Hamanaka, and K. Koumoto, Nanoscale, 2, 2080-2083 (2010)
【発明の概要】
【発明が解決しようとする課題】
【０００５】
チタン酸バリウム粒子の形態及び粒径を制御することは、例えば電子デバイスなどの用途において重要であるが、上述のように、その合成に関してはこれまで数件の報告がされているにすぎない。
【０００６】
本発明は、上記事情に鑑みてなされたものであって、チタン酸バリウムナノ結晶の新規の製造方法を提供することを目的とする。
【課題を解決するための手段】
【０００７】
本発明者は、上記目的を達成するべく鋭意検討を行なった結果、水酸化バリウム水溶液と、水溶性チタン錯体の水溶液と、水酸化ナトリウム水溶液と、アミン化合物と、有機カルボン酸とを混合して溶液を得て、前記溶液を加熱して合成することによって、単分散性を有し、微細であり、かつ六面体状の構造を有するチタン酸バリウムナノ結晶が得られることを見出し、本発明に想到した。
【０００８】
上記の目的を達成するために、本発明は以下の手段を提供する。
（１）水酸化バリウム水溶液と、水溶性チタン錯体の水溶液と、水酸化ナトリウム水溶液と、アミン化合物と、有機カルボン酸とを混合して溶液を得て、前記溶液を加熱して合成することを特徴とするチタン酸バリウムナノ結晶の製造方法。
（２）前記水溶性チタン錯体が、チタニウムビス（アンモニウムラクテート）ジヒドロキシドであることを特徴とする（１）に記載のチタン酸バリウムナノ結晶の製造方法。
（３）前記アミン化合物がｔｅｒｔ−ブチルアミンであり、前記有機カルボン酸がオレイン酸であることを特徴とする（１）又は（２）に記載のチタン酸バリウムナノ結晶の製造方法。
（４）前記溶液において、前記水酸化ナトリウムの濃度が１ｍｏｌ／Ｌ以上２ｍｏｌ／Ｌ以下であることを特徴とする（１）から（３）の何れか一つに記載のチタン酸バリウムナノ結晶の製造方法。
（５）前記溶液において、バリウム１モルに対するアミン化合物のモル数が２以上１６以下であり、バリウム１モルに対する有機カルボン酸のモル数が２以上８以下であることを特徴とする（１）から（４）の何れか一つに記載のチタン酸バリウムナノ結晶の製造方法。
（６）前記溶液において、アミン化合物のモル数と有機カルボン酸のモル数とが等しいか、又はアミン化合物のモル数が有機カルボン酸のモル数よりも大きいことを特徴とする（５）に記載のチタン酸バリウムナノ結晶の製造方法。
（７）前記溶液において、バリウムと有機カルボン酸とのモル比（バリウム：有機カルボン酸）が１：８であり、バリウム１モルに対するアミン化合物のモル数が８以上１６以下であることを特徴とする（６）に記載のチタン酸バリウムナノ結晶の製造方法。
（８）前記加熱を、１５０℃以上２４０℃以下の温度で、かつ１時間以上８０時間以下の間実施することを特徴とする（１）から（７）の何れか一つに記載のチタン酸バリウムナノ結晶の製造方法。
（９）前記合成の後、前記溶液を遠心分離して沈殿物を回収することを特徴とする（１）から（８）の何れか一つに記載のチタン酸バリウムナノ結晶の製造方法。
【発明の効果】
【０００９】
本発明のチタン酸バリウムナノ結晶の製造方法によれば、水酸化バリウム水溶液と、水溶性チタン錯体の水溶液と、水酸化ナトリウム水溶液と、アミン化合物と、有機カルボン酸とを混合して溶液を得て、前記溶液を加熱して合成することにより、単分散性を有し、微細であり、かつ制御された六面体状の構造を有するチタン酸バリウムナノ結晶を合成することができる。また、このように製造されたチタン酸バリウムナノ結晶は、サイズ及び形状が揃っているため、例えば基板上に２次元又は３次元の配列を有するように集積させて構造体を形成することが可能となる。したがって、新たな性能や機能を有するデバイスへの応用が期待される。また、微細であるため、電子デバイスの微細化にも対応し得る。さらに、本願の製造方法により製造されたナノキューブは、自己配列しやすいという特徴を有する。
【図面の簡単な説明】
【００１０】
【図１】実施例１のチタン酸バリウムナノ結晶のＴＥＭ像を拡大して示す図である。
【図２ａ】実施例２のチタン酸バリウムナノ結晶を示すＴＥＭ像である。
【図２ｂ】実施例３のチタン酸バリウムナノ結晶を示すＴＥＭ像である。
【図２ｃ】実施例４のチタン酸バリウムナノ結晶を示すＴＥＭ像である。
【図３ａ】実施例５のチタン酸バリウムナノ結晶を示すＴＥＭ像である。
【図３ｂ】実施例６のチタン酸バリウムナノ結晶を示すＴＥＭ像である。
【図３ｃ】実施例７のチタン酸バリウムナノ結晶を示すＴＥＭ像である。
【図３ｄ】実施例８のチタン酸バリウムナノ結晶を示すＴＥＭ像である。
【図３ｅ】実施例９のチタン酸バリウムナノ結晶を示すＴＥＭ像である。
【図４ａ】実施例１０のチタン酸バリウムナノ結晶を示すＴＥＭ像である。
【図４ｂ】実施例１１のチタン酸バリウムナノ結晶を示すＴＥＭ像である。
【図５ａ】実施例１２のチタン酸バリウムナノ結晶を示すＴＥＭ像である。
【図５ｂ】実施例１３のチタン酸バリウムナノ結晶を示すＴＥＭ像である。
【図５ｃ】実施例１４のチタン酸バリウムナノ結晶を示すＴＥＭ像である。
【図６】実施例１５のチタン酸バリウムナノ結晶を示すＴＥＭ像である。
【発明を実施するための形態】
【００１１】
以下、本発明を適用した一実施形態であるチタン酸バリウムナノ結晶の製造方法について詳細に説明する。
【００１２】
本発明のチタン酸バリウムナノ結晶の製造方法は、水酸化バリウム水溶液と、水溶性チタン錯体の水溶液と、水酸化ナトリウム水溶液と、アミン化合物と、有機カルボン酸とを混合して溶液を得て、前記溶液を加熱して合成する。
【００１３】
本発明において「ナノ結晶」とは、六面体状の結晶である、いわゆるナノキューブの他、ナノキューブの合成若しくは作製工程において同時に生成される、六面体の頂点が面取りされた不完全な六面体状の結晶をも含む。なお、この六面体の頂点が面取りされた不完全な六面体状の結晶は六面体状の結晶になる途上のものである。また、そのサイズとしてはチタン酸バリウム及び／又はチタン酸ストロンチウムが六面体状になりえるナノメートルサイズであれば、サイズは限定しないが、例えば１〜２０ｎｍ程度である。
【００１４】
本発明の水酸化バリウム水溶液に含まれるバリウムと、水溶性チタン錯体の水溶液に含まれるチタンとのモル比（バリウム：チタン）は１：２〜２：１の範囲であることが好ましい。
【００１５】
本発明の水溶性チタン錯体としては、水に溶解された後チタン原子から配位子がはずれてチタン原子と酸素原子との結合が形成されるような化合物を用いることができる。そのような化合物としては、例えばチタニウムビス（アンモニウムラクテート）ジヒドロキシド（Titanium bis(ammonium lactate) dihydroxide、以下「ＴＡＬＨ」）、配位子がグリコール酸（HOCH2COOH）である(NH4)6[Ti4(C2H2O3)4(C2H3O3)2(O2)4O2]・6H2O、配位子がクエン酸（（CH2COOH)2C(OH)COOH）である(NH4)8[Ti4(C6H4O7)4(O2)4]・8H2O、又は配位子がリンゴ酸（CH2CHOH(COOH)2）若しくは酒石酸（(CHOH)2(COOH)2）であるチタン錯体などが挙げられるが、特にＴＡＬＨを用いることが好ましい。
【００１６】
本発明のチタン酸バリウムナノ結晶の製造方法によれば、水溶性チタン錯体をチタニウムビス（アンモニウムラクテート）ジヒドロキシドとすることにより、制御された六面体状の構造を有するチタン酸バリウムナノ結晶を合成することができる。
【００１７】
本発明のアミン化合物としては、窒素原子の非共有電子対が反応に寄与し得る化合物を用いることができる。そのような化合物としては、例えばｔｅｒｔ−ブチルアミン又はｎ−ブチルアミンが挙げられるが、特にｔｅｒｔ−ブチルアミンを用いることが好ましい。
【００１８】
本発明の有機カルボン酸としては、ナノ結晶合成の間ナノ結晶の（１００）面に配位して、ナノ結晶の（１００）面の結晶成長を抑制することができる化合物を用いることができる。そのような化合物としてオレイン酸が挙げられるが、デカン酸（カプリン酸）CH3(CH2)8COOHなど炭素鎖が長いカルボン酸であれば、二重結合を含まないものであっても使用することができる。
【００１９】
本発明のチタン酸バリウムナノ結晶の製造方法によれば、アミン化合物をｔｅｒｔ−ブチルアミンとし、有機カルボン酸をオレイン酸とするとすることにより、制御された六面体状の構造を有するチタン酸バリウムナノ結晶を合成することができる。
【００２０】
本発明の反応溶液のｐＨは水酸化ナトリウム水溶液を添加することによって調節される。添加される水酸化ナトリウム水溶液の量は、得られる反応溶液における水酸化ナトリウムの濃度が１ｍｏｌ／Ｌ以上２ｍｏｌ／Ｌ以下となるように決定されるが、前記濃度が１．５ｍｏｌ／Ｌであることが最も好ましい。
【００２１】
上記濃度が１ｍｏｌ／Ｌ未満の場合には、合成反応が十分に進行しないという問題点がある。また、上記濃度が２ｍｏｌ／Ｌを超える場合には、ナノ結晶の凝集が起こり易くなるという問題点がある。
【００２２】
ここで、水酸化ナトリウム（NaOH）水溶液はｐＨ調整剤として添加している。水熱合成においてｐＨ調整剤としてよく用いられるアンモニアでは合成が進みやすい十分な強塩基条件になりにくいが（ｐＨ１４の条件にさらにアンモニアを加えてもより強塩基にはならないが）、水酸化ナトリウム（NaOH）を用いれば十分な強塩基条件になり、チタン酸バリウムナノ結晶の合成が進みやすい。
【００２３】
本発明のチタン酸バリウムナノ結晶の製造方法によれば、水酸化バリウム水溶液と、水溶性チタン錯体の水溶液と、水酸化ナトリウム水溶液と、アミン化合物と、有機カルボン酸とを混合した溶液において、水酸化ナトリウムの濃度が１ｍｏｌ／Ｌ以上２ｍｏｌ／Ｌ以下であることにより、合成反応を十分に進行させることができ、かつナノ結晶の凝集を抑制することができる。
【００２４】
本発明の溶液において、バリウム１モルに対するアミン化合物のモル数が２以上１６以下であり、バリウム１モルに対する有機カルボン酸のモル数が２以上８以下であることが好ましい。その溶液において、アミン化合物のモル数と有機カルボン酸のモル数とが等しいか、又はアミン化合物のモル数が有機カルボン酸のモル数よりも大きいことがより好ましい。その溶液において、バリウムと有機カルボン酸とのモル比（バリウム：有機カルボン酸）が１：８であり、バリウム１モルに対するアミン化合物のモル数が８以上１６以下であることがさらに好ましい。
【００２５】
言い換えれば、本発明の溶液に含まれるバリウム、アミン化合物、及び有機カルボン酸のモル比は、１：２：２〜１：１６：８の範囲であることが好ましく、その範囲の中でもアミン化合物のモル数と有機カルボン酸のモル数とが等しいか、又はアミン化合物のモル数が有機カルボン酸のモル数よりも大きいことがより好ましく、１：８：８〜１：１６：８の範囲であることがさらに好ましい。
【００２６】
本発明の溶液に含まれるバリウム、アミン化合物、及び有機カルボン酸のモル比は、例えばアミン化合物と有機カルボン酸とが等しいモル数で含まれるとき、１：２：２〜１：８：８の範囲であることが好ましく、中でも１：８：８であることが最も好ましい。
【００２７】
バリウム１モルに対するアミン化合物のモル数が２未満の場合には、合成反応が十分に進行しないという問題点がある。また、バリウム１モルに対する有機カルボン酸のモル数が２未満の場合には、ナノ結晶の形状が十分に制御されず、きれいな六面体にならないという問題点がある。さらに、バリウム１モルに対するアミン化合物のモル数が１６を超える場合、及び／又は有機カルボン酸のモル数が８を超える場合には、合成反応終了後にこれらの物質を完全に取り除くのが困難になるという問題点がある。
【００２８】
本発明のチタン酸バリウムナノ結晶の製造方法によれば、水酸化バリウム水溶液と、水溶性チタン錯体の水溶液と、水酸化ナトリウム水溶液と、アミン化合物と、有機カルボン酸とを混合した溶液において、バリウム１モルに対するアミン化合物のモル数が２以上１６以下であり、バリウム１モルに対する有機カルボン酸のモル数が２以上８以下であることにより、合成反応が十分に進行し、ナノ結晶の形状が適切に制御され、かつ合成反応終了後には取り除くことになる物質の量を無駄に増やすことがない。
【００２９】
本発明のチタン酸バリウムナノ結晶の製造方法によれば、水酸化バリウム水溶液と、水溶性チタン錯体の水溶液と、水酸化ナトリウム水溶液と、アミン化合物と、有機カルボン酸とを混合した溶液において、アミン化合物のモル数と有機カルボン酸のモル数とが等しいか、又はアミン化合物のモル数が有機カルボン酸のモル数よりも大きくなるように調製することにより、ナノ結晶の形状がさらに適切に制御される。
【００３０】
本発明のチタン酸バリウムナノ結晶の製造方法によれば、水酸化バリウム水溶液と、水溶性チタン錯体の水溶液と、水酸化ナトリウム水溶液と、アミン化合物と、有機カルボン酸とを混合した溶液において、バリウムと有機カルボン酸とのモル比（バリウム：有機カルボン酸）が１：８であり、バリウム１モルに対するアミン化合物のモル数が８以上１６以下であることにより、ナノ結晶の形状がさらに適切に制御される。
【００３１】
チタン酸バリウムナノ結晶は成長初期において、表面エネルギーの一番小さな（１１１）面で囲まれた正八面体になるが、その八面体状のナノ結晶になる途中段階では（１１１）面のほかに、八面体状の頂点が面取りされた（１００）面を最大６個有する形状の状態がある。この際、（１１１）面よりも（１００）面の方が表面エネルギーが大きいために、オレイン酸等の有機カルボン酸の分子は（１１１）面よりも（１００）面に吸着し易い。そのため、チタン酸バリウムナノ結晶の合成において、オレイン酸等の有機カルボン酸が（１００）面に付着した状態で結晶成長が進むことになる。この結果、（１００）面は結晶成長が進みにくくなるのに対して、（１１１）面の結晶成長は有機カルボン酸分子に邪魔されずに進み、８個全ての（１１１）面の成長が進んで頂点を形成し、全体として立方形状になって完全な六面体状のナノ結晶となりやすい。
有機カルボン酸の量が多いと（１１１）面の結晶成長も抑制される。有機カルボン酸のモル数と比較してアミン化合物のモル数を等しいか又は多くしたほうが、生成されるナノ結晶の形状が完全な六面体に近くなる。
【００３２】
本発明の反応溶液の加熱は、１５０℃以上２４０℃以下の温度で実施されることが好ましく、２００℃以上２２０℃以下の温度で実施されることがより好ましい。加熱温度が１５０℃未満の場合には、合成反応が十分に進行しないという問題点がある。また、加熱温度が２４０℃を超える場合には、反応中にナノ結晶表面に配位した有機カルボン酸が脱離したり、反応溶液内で有機カルボン酸が分離してしまうなどして、制御された六面体状の構造が最終的に得られないという問題点がある。
【００３３】
本発明の反応溶液の加熱は、１時間以上８０時間以下の間実施されることが好ましく、４８時間以上７２時間以下の間実施されることがより好ましい。加熱時間が１時間未満の場合には、合成反応が十分に進行しないという問題点がある。また、加熱時間が８０時間を超えてもナノ結晶の形状はさほど変化しないため、これ以上の加熱は必要ではないと考えられる。
【００３４】
本発明の反応溶液を加熱して反応を進行させるには既に知られている様々な方法を適宜使用することができるが、水熱合成を用いることが好ましい。
【００３５】
本発明のチタン酸バリウムナノ結晶の製造方法によれば、加熱を、１５０℃以上２４０℃以下の温度で、かつ１時間以上８０時間以下の間実施することにより、合成反応を十分に進行させかつ無駄な加熱を実施することなく、制御された六面体状の構造を得ることができる。
【００３６】
本発明では、合成の後、前記溶液を遠心分離して沈殿物を回収することが好ましい。
【００３７】
本発明のチタン酸バリウムナノ結晶の製造方法によれば、合成の後溶液を遠心分離して沈殿物を回収することにより、不要な小さな結晶などを取り除き、制御された六面体状の構造を持つナノ結晶を得ることができる。
【実施例】
【００３８】
〔チタン酸バリウムナノ結晶の合成及び同定〕
（１）チタン酸バリウムナノ結晶の合成
以下の手順に従ってチタン酸バリウムナノ結晶を合成した（実施例１）。
濃度０．０５ｍｏｌ／Ｌの水酸化バリウム水溶液２４ｍｌを準備した。ＴＡＬＨ水溶液０．７２ｍｌを攪拌しながら添加し、次いで濃度５ｍｏｌ／Ｌの水酸化ナトリウム水溶液６ｍｌ、ｔｅｒｔ−ブチルアミン１．２８ｍｌ、及びオレイン酸３．８ｍｌを添加して反応溶液を調製した。得られた反応溶液における水酸化ナトリウムの濃度は１ｍｏｌ／Ｌであり、バリウムとｔｅｒｔ−ブチルアミンとオレイン酸のモル比（バリウム：ｔｅｒｔ−ブチルアミン：オレイン酸）が１：８：８であった。このように調製された溶液をオートクレーブに入れて密閉し、２２０℃の温度で７２時間加熱した後、室温まで冷却した。その後反応生成物を含む溶液を遠心分離（５３００ｒｐｍ、３分間）して沈殿物を回収した。
【００３９】
さらに、バリウムとｔｅｒｔ−ブチルアミンとオレイン酸のモル比、反応溶液中の水酸化ナトリウムの濃度、合成の際の加熱温度、及び加熱時間などの条件を変え、それ以外は実施例１と同様の方法で、チタン酸バリウムの合成を行った（実施例２〜１５）。
【００４０】
実施例１〜１５の合成条件を表１に示す。
【００４１】
【表１】
0005637389.tif 000002
【００４２】
（２）チタン酸バリウムナノ結晶の同定
チタン酸バリウムナノ結晶は、透過型電子顕微鏡（日本電子製ＪＥＯＬ−２１００（３００ｋＶ））を用いて解析した。
チタン酸バリウムナノ結晶のＴＥＭ像観察用のサンプルは、オートクレーブ内の上澄み液を濾紙上に配置したＴＥＭグリッド（基板）上に滴下し、滴下した上澄み液中の溶媒を濾紙に吸収させて除去して作製した。ＴＥＭグリッドはカーボンで被覆した銅（メッシュをコロジオン膜で支持した構造）からなる。
【００４３】
電子回折スポット像の各点のスポットの位置からそのナノ結晶の格子面間隔を決定し、チタン酸バリウム単結晶の（１００）面、（００１）面に対応する４．０４Å、２．８５Å、のスポットが得られた。
ＴＥＭ像及びその電子回折スポット像から、上述の合成方法により、チタン酸バリウムのナノ結晶が合成されていることが確認された。
また、Ｘ線粉末回折法により、（１００）回折線が２２°付近に、また、（２００）回折線が４４°付近に現れることによってもチタン酸バリウムであることを同定した。
【００４４】
なお、動的光散乱測定装置（粒度分布計（大塚電子製、ＥＬＳ−Ｚ））により測定されたチタン酸バリウムナノ結晶の個数平均粒径は概ね１５ｎｍ〜４０ｎｍの範囲であった。
【００４５】
〔チタン酸バリウムナノ結晶の形成〕
本発明の製造方法により、六面体状の結晶であるいわゆるナノキューブを含むナノ結晶が得られた。実施例１で合成されたナノ結晶のＴＥＭ像の拡大図を図１に示す。六面体の角部が９０度に近い角度で形成されていることがわかる。
【００４６】
〔水酸化ナトリウム濃度の影響〕
実施例２〜４で得られたチタン酸バリウムナノ結晶のＴＥＭ像を参照して、上記反応溶液中の水酸化ナトリウムの濃度がナノ結晶の合成に与える影響について述べる。実施例２〜４の合成条件は、反応溶液中の水酸化ナトリウムの濃度のみが異なり、各々１．２ｍｏｌ／Ｌ、１．５ｍｏｌ／Ｌ、及び２ｍｏｌ／Ｌであった。また、他の合成条件は同一であった。尚、バリウムとｔｅｒｔ−ブチルアミンとオレイン酸のモル比は、どの実施例においても１：８：８であった。
実施例２〜４で合成されたナノ結晶のＴＥＭ像は、各々図２ａ〜２ｃに示される。図から明らかなように、これら全ての実施例において、ナノキューブを含むナノ結晶が得られた。
なお、反応溶液に含まれるｔｅｒｔ−ブチルアミン及びオレイン酸のモル数が少ない場合、例えばバリウムとｔｅｒｔ−ブチルアミンとオレイン酸のモル比が１：４：４又は１：２：２である場合にも同様にナノ結晶が得られた。ただし、これらの場合、反応溶液の水酸化ナトリウム濃度が２ｍｏｌ／Ｌのときには、生成したナノ結晶の一部が凝集した。
【００４７】
〔溶液組成の影響（１）〕
反応溶液中のバリウムとｔｅｒｔ−ブチルアミンとオレイン酸のモル比の値が合成に与える影響について、実施例１及び５〜９で得られたナノ結晶を比較することによって述べる。
まず、実施例１、５、及び６の結果を示す。これらの実施例では反応溶液におけるｔｅｒｔ−ブチルアミンのモル数とオレイン酸のモル数とが同じであった。具体的にはバリウムとｔｅｒｔ−ブチルアミンとオレイン酸のモル比が、各々１：８：８（実施例１）、１：４：４（実施例５）、及び１：２：２（実施例６）であった。
実施例１、５、及び６で合成されたナノ結晶のＴＥＭ像は、各々図１、３ａ、及び３ｂに示される。既に述べたように、実施例１では良好な形態のナノ結晶が得られている。また、図３ａ及び３ｂを参照すると、実施例５及び６では不完全な六面体状の結晶も見受けられるものの、概して六面体状のナノ結晶が生成していることがわかる。
【００４８】
次に実施例７〜９の結果を示す。これらの実施例では反応溶液中のｔｅｒｔ−ブチルアミンのモル数とオレイン酸のモル数とが相違する。具体的には、バリウムとｔｅｒｔ−ブチルアミンとオレイン酸のモル比が各々、１：１６：８（実施例７）、１：８：４（実施例８）、及び１：４：８（実施例９）である。
実施例７〜９で合成されたナノ結晶のＴＥＭ像は、各々図３ｃ〜３ｅに示される。実施例７〜９で得られたナノ結晶は粒径分布に優れ、ナノ結晶の形状も揃っている。ただし、実施例９で得られたナノ結晶には角が丸いものがある程度存在しているように見える。この実施例では、反応溶液中において、ｔｅｒｔ−ブチルアミンのモル数と比較してオレイン酸のモル数が多い。前述のようにオレイン酸は結晶の表面に配位するが、実施例９ではその量が多いことに起因して（１００）面のみではなく（１１１）面の結晶成長も抑制され、頂点が明確に形成されず、不完全な六面体を有するナノ結晶が形成されたのだと考えられる。言い換えれば、オレイン酸のモル数と比較してｔｅｒｔ−ブチルアミンのモル数を多くしたほうが、生成されるナノ結晶の形状が完全な六面体に近くなるといえる。
【００４９】
〔溶液組成比の影響（２）〕
同様に、反応溶液中のバリウムとｔｅｒｔ−ブチルアミンとオレイン酸のモル比が合成に与える影響について、実施例７、１０、及び１１で得られたナノ結晶を参照して述べる。
実施例７及び１１では反応溶液中のｔｅｒｔ−ブチルアミンのモル数とオレイン酸のモル数とが相違する。具体的には、バリウムとｔｅｒｔ−ブチルアミンとオレイン酸のモル比が、各々１：１６：８（実施例７）、１：８：８（実施例１０）、及び１：１２：８（実施例１１）である。ただし、実施例７の合成条件は、水酸化ナトリウム濃度が１ｍｏｌ／Ｌ、合成温度が２００℃である点でも、実施例１０及び１１の合成条件と相違する。
実施例７、１０、及び１１で合成されたナノ結晶のＴＥＭ像は、各々図３ｃ、４ａ、及び４ｂに示される。実施例７、１０、及び１１で得られたナノ結晶は粒径分布に優れ、ナノ結晶の形状も揃っている。上述したように、オレイン酸のモル数と比較してｔｅｒｔ−ブチルアミンのモル数を等しいか又は多くすることによって、より形状が制御されたナノ結晶が生成していると考えられる。
【００５０】
〔合成時間の影響〕
合成時間の選択が合成に与える影響について、実施例１２〜１４で得られたナノ結晶を参照して検討する。実施例１２〜１４は各々合成時間が２時間、４時間、及び４８時間という条件で合成を行ったものである。
実施例１２〜１４で合成されたナノ結晶のＴＥＭ像は、各々図５ａ〜５ｃに示される。特に、実施例１２及び１３では、合成時間が比較的短いのにもかかわらず、六面体状のナノ結晶が生成していることが確認できた。
【００５１】
〔自己配列性〕
ナノ結晶が集合したときに、結晶固有の結晶面を表面に露出していると、結晶面同志を併せて基板の表面に二次元的に並ぶと最も安定になる。すなわち、本発明の製造方法で製造されたナノ結晶は自己配列性に優れているという特徴を有する。例えば得られたナノ結晶をトルエンに分散させ、次いでその溶液をシリコン基板上に滴下した後溶媒を乾燥除去しただけで、緻密な配列が生じ得る。例えば実施例１１及び実施例１５で得られたナノ結晶のＴＥＭ像（図４ｂ及び図６）には、そのようなナノ結晶の緻密な配列が示されている。
【産業上の利用可能性】
【００５２】
本発明は、チタン酸バリウムナノ結晶の製造に利用することができる。
【図１】
0005637389.tif 000003
【図２ａ】
0005637389.tif 000004
【図２ｂ】
0005637389.tif 000005
【図２ｃ】
0005637389.tif 000006
【図３ａ】
0005637389.tif 000007
【図３ｂ】
0005637389.tif 000008
【図３ｃ】
0005637389.tif 000009
【図３ｄ】
0005637389.tif 000010
【図３ｅ】
0005637389.tif 000011
【図４ａ】
0005637389.tif 000012
【図４ｂ】
0005637389.tif 000013
【図５ａ】
0005637389.tif 000014
【図５ｂ】
0005637389.tif 000015
【図５ｃ】
0005637389.tif 000016
【図６】
0005637389.tif 000017